Brevet FR3075788A1 (20190628)

REVENDICATIONS1. Procédé de fabrication d'une pièce en matériau composite comprenant un renfort particulaire densifié par une matrice céramique, le 5 procédé comprenant les étapes suivantes : - formation d'une ébauche (E4) de la pièce à fabriquer dans un moule par injection dans le moule d'un mélange comprenant un liant polymérique, des premières particules en céramique ou en carbone destinées à former le renfort particulaire de la pièce et des deuxièmes particules céramiques, 10 différentes des premières particules, destinées à former la matrice de la pièce, les premières et les deuxièmes particules étant dispersées dans le liant, - élimination ou pyrolyse du liant (ES) présent dans l'ébauche afin d'obtenir une ébauche déliantée, et 15 - formation de la matrice céramique (E6) par traitement thermique de frittage de l'ébauche déliantée afin d'obtenir la pièce.\n<CLM>\1\tProcédé selon la revendication 1, dans lequel les premières particules sont des fibres courtes. 20\n<CLM>\1\tProcédé selon la revendication 2, dans lequel les fibres courtes présentent une longueur comprise entre 50 pm et 5000 pm.\n<CLM>\1\tProcédé selon la revendication 3, dans lequel les fibres courtes 25 présentent une longueur comprise entre 100 pm et 300 pm.\n<CLM>\1\tProcédé selon la revendication 1, dans lequel les premières particules sont des grains. 30\n<CLM>\1\tProcédé selon l'une quelconque des revendications 1 à 5, dans lequel le volume élémentaire médian des premières particules est supérieur ou égal au volume élémentaire médian des deuxièmes particules.\n<CLM>\1\tProcédé selon l'une quelconque des revendications 1 à 6, dans 35 lequel le traitement thermique de frittage (E6) est réalisé sous contrainte isostatique. 11\n<CLM>\1\tProcédé selon l'une quelconque des revendications 1 à 7, dans lequel le liant comprend un polymère thermoplastique.\n<CLM>\1\tProcédé selon l'une quelconque des revendications 1 à 8, dans lequel le mélange comprend deux liants éliminables thermiquement présentant chacun une température d'élimination différente.\n<CLM>\1\tProcédé selon l'une quelconque des revendications 1 à 8, dans 10 lequel le mélange comprend un premier liant éliminable par dissolution et un deuxième liant éliminable thermiquement.\n<CLM>\1\tProcédé selon l'une quelconque des revendications 1 à 10, dans lequel les premières particules sont en carbure de silicium.\n<CLM>\1\tProcédé selon l'une quelconque des revendications 1 à 11, dans lequel les deuxièmes particules céramiques comprennent un matériau choisi parmi les suivants : SIC, M0S12, T1S12, CoS12, ZrSi2, HfSI2, ZrB2, HfB2, T1B2, et leurs mélanges.\n<CLM>\1\tProcédé selon l'une quelconque des revendications 1 à 12, dans lequel la teneur volumique en premières particules dans la pièce est comprise entre 10 % et 70 %. 25\n<CLM>\1\tProcédé selon l'une quelconque des revendications 1 à 13, dans lequel la teneur volumique en deuxièmes particules dans la pièce est comprise entre 30 % et 90 %.\n<CLM>\1\tProcédé selon l'une quelconque des revendications 1 à 14, dans 30 lequel les premières particules sont revêtues d'une interphase.\n<CLM>\1\tProcédé selon l'une quelconque des revendications 1 à 15, comprenant, avant l'étape de formation de la matrice, une étape de compression isostatique de l'ébauche déliantée. 15 20